(57)【要約】【課題】  充放電サイクル特性および放電状態での貯蔵特性に優れたリチウム二次電池を提供する。【解決手段】  正極、負極、セパレータおよび非水電解質を用いたリチウム二次電池であって、前記非水電解質は、分子内にニトリル基を有する化合物、リチウムビスオキサレートボレート、負極での還元電位が金属Ｌｉ電位に対して１．３Ｖ以下の化合物、および電解質塩を含有しており、前記分子内にニトリル基を有する化合物の前記非水電解質中の含有量が０．０５〜１．５質量％であり、前記リチウムビスオキサレートボレートの前記非水電解質中の含有量が０．０５〜５質量％であり、負極での還元電位が金属Ｌｉ電位に対して１．３Ｖ以下の化合物の前記非水電解液中の含有量が１０質量％以下であることを特徴とするリチウム二次電池によって、前記課題を解決する。【選択図】  なし【特許請求の範囲】
【請求項１】
正極、負極、セパレータおよび非水電解質を用いたリチウム二次電池であって、
前記非水電解質は、分子内にニトリル基を有する化合物、リチウムビスオキサレートボレート、負極での還元電位が金属Ｌｉ電位に対して１．３Ｖ以下の化合物、および電解質塩を含有しており、
前記分子内にニトリル基を有する化合物の前記非水電解質中の含有量が０．０５〜１．５質量％であり、
前記リチウムビスオキサレートボレートの前記非水電解質中の含有量が０．０５〜５質量％であり、
負極での還元電位が金属Ｌｉ電位に対して１．３Ｖ以下の化合物の前記非水電解質中の含有量が１０質量％以下であることを特徴とするリチウム二次電池。
【請求項２】
前記非水電解質は、前記分子内にニトリル基を有する化合物として、下記一般式（１）
ＮＣ−（ＣＨ２）ｎ−ＣＮ    （１）
〔前記一般式（１）中、ｎは２〜４の整数である〕
で表される化合物を含有している請求項１に記載のリチウム二次電池。
【請求項３】
前記非水電解質は、前記分子内にニトリル基を有する化合物として、前記一般式（１）で表され、かつ前記一般式（１）におけるｎが３または４である化合物を含有している請求項２に記載のリチウム二次電池。
【請求項４】
前記非水電解質は、前記負極での還元電位が金属Ｌｉ電位に対して１．３Ｖ以下の化合物として、２−プロピニルジエチルホスホノアセテート、４−フルオロ−１，３−ジオキソラン−２−オン、ビニレンカーボネートおよびビニルエチレンカーボネートよりなる群から選択される少なくとも１種の化合物を含有している請求項１〜３のいずれかに記載のリチウム二次電池。
【請求項５】
前記非水電解質は、前記負極での還元電位が金属Ｌｉ電位に対して１．３Ｖ以下の化合物として、２−プロピニルジエチルホスホノアセテートを含有している請求項４に記載のリチウム二次電池。
【請求項６】
前記非水電解質は、前記負極での還元電位が金属Ｌｉ電位に対して１．３Ｖ以下の化合物として、４−フルオロ−１，３−ジオキソラン−２−オンを含有している請求項４または５に記載のリチウム二次電池。
【請求項７】
前記非水電解質は、前記負極での還元電位が金属Ｌｉ電位に対して１．３Ｖ以下の化合物として、ビニレンカーボネートを含有している請求項４〜６のいずれかに記載のリチウム二次電池。
【請求項８】
前記非水電解質は、１，３−ジオキサンを更に含有している請求項１〜７のいずれかに記載のリチウム二次電池。
【発明の詳細な説明】
【技術分野】
【０００１】
本発明は、充放電サイクル特性および放電状態での貯蔵特性に優れたリチウム二次電池に関するものである。
【背景技術】
【０００２】
近年、携帯電話、ノート型パソコンなどの携帯型電子機器の発達や、電気自動車の実用化などに伴って、小型軽量でかつ高容量のリチウム二次電池が必要とされるようになってきた。
【０００３】
そして、リチウム二次電池には、その適用機器の広がりなどに伴って、各種の電池特性を向上させることが求められている。
【０００４】
リチウム二次電池の電池特性の向上を図る手段の一つとして、非水電解質の改良がある。例えば、特許文献１には、ジニトリル化合物を有機溶媒に用い、かつ特定種のリチウム塩を使用した非水電解液によって、電池の充放電を繰り返すことによる充放電量の低下を抑制し得ることが記載されている。
【先行技術文献】
【特許文献】
【０００５】
【特許文献１】特開２０１１−２２２４７３号公報
【発明の概要】
【発明が解決しようとする課題】
【０００６】
ところで、ジニトリル化合物などのニトリル化合物は、リチウム二次電池において、非水電解質の有機溶媒として多量に使用するのではなく、その添加剤として少量使用することで、例えば、リチウム二次電池の貯蔵時の膨れ（充電状態で高温下に貯蔵したときの膨れ）を抑制する作用や、リチウム二次電池の安全性を高める作用を有していることが知られている。その一方で、リチウム二次電池には、充放電を多数繰り返しても大きな容量が維持できるように、良好な充放電サイクル特性を有していることも求められるが、ニトリル化合物を添加剤として含む非水電解質を用いたリチウム二次電池では、特に常温下での充放電サイクル特性が低下しやすい。
【０００７】
こうしたことから、ニトリル化合物を添加剤として含有する非水電解質を用いたリチウム二次電池においては、充放電サイクル特性も高める技術の開発が求められる。
【０００８】
また、例えば、リチウム二次電池を電源とする携帯ゲーム機などの携帯機器においては、使用されてリチウム二次電池が放電した状態で長期間放置されることもあるが、この間にリチウム二次電池の電圧が低下して過放電状態となり、再度機器を使用しようとしても電源が入らない、といった現象が生じ得る。
【０００９】
よって、リチウム二次電池においては、前記の現象の発生を抑制し得るように、放電状態での貯蔵特性を高める技術の開発要請もある。
【００１０】
本発明は、前記事情に鑑みてなされたものであり、その目的は、充放電サイクル特性および放電状態での貯蔵特性に優れたリチウム二次電池を提供することにある。
【課題を解決するための手段】
【００１１】
前記目的を達成し得た本発明のリチウム二次電池は、正極、負極、セパレータおよび非水電解質を用いたリチウム二次電池であって、前記非水電解質は、分子内にニトリル基を有する化合物（以下、「ニトリル化合物」という）、リチウムビスオキサレートボレート（以下、「ＬｉＢＯＢ」という）、負極での還元電位がＬｉ電位に対して１．３Ｖ以下の化合物、および電解質塩を含有しており、前記分子内にニトリル基を有する化合物の前記非水電解質中の含有量が０．０５〜１．５質量％であり、前記ＬｉＢＯＢの前記非水電解質中の含有量が０．０５〜５質量％であり、負極での還元電位が金属Ｌｉ電位に対して１．３Ｖ以下の化合物の前記非水電解質中の含有量が１０質量％以下であることを特徴とするものである。
【発明の効果】
【００１２】
本発明によれば、充放電サイクル特性および放電状態での貯蔵特性に優れたリチウム二次電池を提供することができる。
【図面の簡単な説明】
【００１３】
【図１】本発明のリチウム二次電池の一例を模式的に表す部分縦断面図である。
【図２】図１の斜視図である。
【発明を実施するための形態】
【００１４】
前記の通り、ニトリル化合物は、非水電解質の添加剤として用いられることで、非水二次電池の貯蔵特性（充電状態としたリチウム二次電池の高温環境下での貯蔵特性）や安全性の向上に寄与する一方で、常温下での充放電サイクル特性を低下させてしまう。
【００１５】
そこで、本発明では、特定量のニトリル化合物と共に、特定量のＬｉＢＯＢと、負極での還元電位が金属Ｌｉ電位に対して１．３Ｖ以下の化合物とを添加剤として含有する非水電解質を使用することとした。
【００１６】
ＬｉＢＯＢと、負極での還元電位が金属Ｌｉ電位に対して１．３Ｖ以下の化合物とは、いずれも電池が充放電されることで、負極表面に皮膜を形成する作用を有している。これらの化合物によって負極表面に形成される皮膜によって、リチウム二次電池の充放電を繰り返したときの、負極表面でのニトリル化合物をはじめとする非水電解質成分の分解反応が抑制されることから、かかる分解反応によって生じ得る容量低下を抑えることができる。
【００１７】
しかも、ＬｉＢＯＢは負極での還元電位が金属Ｌｉ電位に対して１．５Ｖ程度であることから、ＬｉＢＯＢおよび負極での還元電位が金属Ｌｉ電位に対して１．３Ｖ以下の化合物を含有する非水電解質を用いた電池では、充放電によって、まず、ＬｉＢＯＢが優先的に負極表面に皮膜を形成する。負極表面に形成されるＬｉＢＯＢ由来の皮膜は強固であり、かつリチウムイオン伝導性を有していることから、負極表面での非水電解質成分の分解反応を良好に抑制する一方で、電池反応は阻害しない。
【００１８】
また、優先的に負極表面に形成されるＬｉＢＯＢ由来の皮膜は、負極での還元電位が金属Ｌｉ電位に対して１．３Ｖ以下の化合物の皮膜形成反応を抑制する。そのため、非水二次電池の使用を開始してから比較的長期にわたって、負極での還元電位が金属Ｌｉ電位に対して１．３Ｖ以下の化合物が、そのまま非水電解質に残存する。そして、非水二次電池の充放電を多数繰り返すことで、負極表面に形成されたＬｉＢＯＢ由来の皮膜に欠陥が生じた場合に、この欠陥部分で、負極での還元電位が金属Ｌｉ電位に対して１．３Ｖ以下の化合物が負極と反応して皮膜を形成し、これにより、継続して負極表面での非水電解質成分の分解反応が抑制される。
【００１９】
このように、本発明のリチウム二次電池では、ＬｉＢＯＢと負極での還元電位が金属Ｌｉ電位に対して１．３Ｖ以下の化合物とが段階的に負極表面で皮膜を形成するため、充放電を繰り返しても長期にわたって負極での非水電解質成分の分解反応を抑制し得ることから、優れた充放電サイクル特性を確保することができる。
【００２０】
なお、例えば、負極での還元電位が金属Ｌｉ電位に対して１．３Ｖ以下の化合物を含有する非水電解質を用いた非水二次電池では、例えば、それを電源とする携帯機器などの使用が進んだ状態で車内に放置するなどした場合のように、放電状態で高温下に貯蔵すると、負極の電位が高いために、負極での還元電位が金属Ｌｉ電位に対して１．３Ｖ以下の化合物による還元反応が進んで、電池電圧が低下しやすい（すなわち、過放電状態となりやすい）。このような状態となった電池を有する携帯機器では電源が入らなくなるため、こうした現象を抑制することも求められる。また、本発明者らの検討によって、負極での還元電位が金属Ｌｉ電位に対して１．３Ｖ以下の化合物と共に、ニトリル化合物を添加剤として含有する非水電解質を用いた電池では、前記の過放電状態となる現象が、より発生しやすいことが判明した。
【００２１】
しかしながら、負極での還元電位が１．３Ｖ以下の化合物および特定量のニトリル化合物と共に、特定量のＬｉＢＯＢを含有する非水電解質を用いた場合には、前記のような過放電状態となる現象の発生を抑えることができる。なお、ＬｉＢＯＢおよび負極での還元電位が金属Ｌｉ電位に対して１．３Ｖ以下の化合物は、放電状態の電池内において、ガスを発生させて膨れを引き起こすが、特定量のニトリル化合物と、特定量のＬｉＢＯＢと、負極での還元電位が金属Ｌｉ電位に対して１．３Ｖ以下の化合物とを含有する非水電解質を用いた場合には、かかる膨れの発生も抑制できる。
【００２２】
このように、本発明の非水二次電池では、非水電解質に添加する特定の添加剤が複合的に作用することで、充放電サイクル特性を高めつつ、放電状態での貯蔵特性も優れたものとすることができる。
【００２３】
本発明のリチウム二次電池に係る非水電解質は、通常、電解質塩を有機溶媒に溶解した溶液（非水電解液）が使用される。そして、非水電解質は、添加剤として、分子内にニトリル基を有する化合物、リチウムビスオキサレートボレート（ＬｉＢＯＢ）、および負極での還元電位が金属Ｌｉ電位に対して１．３Ｖ以下の化合物を含有している。
【００２４】
ニトリル化合物の具体例としては、アセトニトリル、プロピオニトリル、ブチロニトリル、バレロニトリル、ベンゾニトリル、アクリロニトリルなどのモノニトリル；マロノニトリル、下記一般式（１）
ＮＣ−（ＣＨ２）ｎ−ＣＮ    （１）
〔前記一般式（１）中、ｎは２〜４の整数である〕
で表される化合物、１，４−ジシアノヘプタン、１，５−ジシアノペンタン、１，６−ジシアノヘキサン、１，７−ジシアノヘプタン、２，６−ジシアノヘプタン、１，８−ジシアノオクタン、２，７−ジシアノオクタン、１，９−ジシアノノナン、２，８−ジシアノノナン、１，１０−ジシアノデカン、１，６−ジシアノデカン、２，４−ジメチルグルタロニトリルなどのジニトリル；ベンゾニトリルなどの環状ニトリル；メトキシアセトニトリルなどのアルコキシ置換ニトリル；などが挙げられ、これらのうちの１種のみを用いてもよく、２種以上を併用してもよい。
【００２５】
前記例示のニトリル化合物の中でも、ジニトリルが好ましく、前記一般式（１）で表される化合物（スクシノニトリル、グルタロニトリル、アジポニトリル）がより好ましく、他の添加剤との併用による電池の充放電サイクル特性の向上効果がより良好となることから、前記一般式（１）で表され、かつ前記一般式（１）におけるｎが３または４である化合物（グルタロニトリル、アジポニトリル）が更に好ましい。
【００２６】
負極での還元電位が金属Ｌｉ電位に対して１．３Ｖ以下の化合物としては、例えば、２−プロピニルジエチルホスホノアセテート（ＰＤＥＡ）、４−フルオロ−１，３−ジオキソラン−２−オン（ＦＥＣ）、ビニレンカーボネート（ＶＣ）、ビニルエチレンカーボネート（ＶＥＣ）などが挙げられ、これらのうちの１種のみを用いてもよく、２種以上を併用してもよい。
【００２７】
リチウム二次電池に使用する非水電解質におけるニトリル化合物の含有量は、その使用による効果を良好に確保する観点から、０．０５質量％以上であり、０．２質量％以上であることが好ましい。ただし、非水電解質中のニトリル化合物の量が多すぎると、例えば、ニトリル化合物による電池の充放電サイクル特性の低下を抑制するために必要となるＬｉＢＯＢの量が多くなりすぎて、電池の放電状態での貯蔵特性が低下してしまう。よって、リチウム二次電池に使用する非水電解質におけるニトリル化合物の含有量は、１．５質量％以下であり、１質量％以下であることが好ましい。
【００２８】
リチウム二次電池に使用する非水電解質におけるＬｉＢＯＢの含有量は、その使用による効果を良好に確保する観点から、０．０５質量％以上であり、０．２５質量％以上であることが好ましい。ただし、非水電解質中のＬｉＢＯＢの量が多すぎると、電池の放電状態での貯蔵特性が低下してしまう。よって、リチウム二次電池に使用する非水電解質におけるＬｉＢＯＢの含有量は、５質量％以下である。
【００２９】
負極での還元電位が金属Ｌｉ電位に対して１．３Ｖ以下の化合物は、前記の通り、電池の充放電サイクル特性の向上に寄与する添加剤であるが、電池に使用する非水電解質中の量が多すぎると、却って電池の充放電サイクル特性を損なう虞があり、また、放電状態での貯蔵時において電池の膨れを生じさせる虞もある。よって、負極での還元電位が金属Ｌｉ電位に対して１．３Ｖ以下の化合物の、リチウム二次電池に使用する非水電解質における含有量（非水電解質が、負極での還元電位が金属Ｌｉ電位に対して１．３Ｖ以下の化合物を複数含有する場合には、それらの合計量。以下同じ。）は、１０質量％以下であり、９質量％以下であることが好ましい。また、負極での還元電位が金属Ｌｉ電位に対して１．３Ｖ以下の化合物の使用による効果を良好に確保する観点からは、リチウム二次電池に使用する非水電解質における含有量が、１質量％以上であることが好ましく、１．５質量％以上であることがより好ましい。
【００３０】
非水電解質に係る電解質塩としては、溶媒中で解離してＬｉ＋イオンを形成し、電池として使用される電圧範囲で分解などの副反応を起こしにくいものであれば特に制限はない。例えば、ＬｉＣｌＯ４、ＬｉＰＦ６、ＬｉＢＦ４、ＬｉＡｓＦ６、ＬｉＳｂＦ６などの無機リチウム塩；ＬｉＣＦ３ＳＯ３、ＬｉＣＦ３ＣＯ２、Ｌｉ２Ｃ２Ｆ４（ＳＯ３）２、ＬｉＮ（ＣＦ３ＳＯ２）２、ＬｉＣ（ＣＦ３ＳＯ２）３、ＬｉＣｎＦ２ｎ＋１ＳＯ３（ｎ≧２）、ＬｉＮ（ＲｆＯＳＯ２）２〔ここでＲｆはフルオロアルキル基〕などの有機リチウム塩；などを用いることができる。
【００３１】
このリチウム塩の非水電解質中の濃度としては、０．５〜１．５ｍｏｌ／ｌであることが好ましく、０．９〜１．２５ｍｏｌ／ｌであることがより好ましい。
【００３２】
非水電解質に用いる有機溶媒としては、前記のリチウム塩を溶解し、電池として使用される電圧範囲で分解などの副反応を起こさないものであれば特に限定されない。例えば、エチレンカーボネート（ＥＣ）、プロピレンカーボネート、ブチレンカーボネートなどの環状カーボネート；ジメチルカーボネート、ジエチルカーボネート（ＤＥＣ）、メチルエチルカーボネートなどの鎖状カーボネート；プロピオン酸メチルなどの鎖状エステル；γ−ブチロラクトンなどの環状エステル；ジメトキシエタン、ジエチルエーテル、１，３−ジオキソラン、ジグライム、トリグライム、テトラグライムなどの鎖状エーテル；１，４−ジオキサン、テトラヒドロフラン、２−メチルテトラヒドロフランなどの環状エーテル；アセトニトリル、プロピオニトリル、メトキシプロピオニトリルなどのニトリル類；エチレングリコールサルファイトなどの亜硫酸エステル類；などが挙げられ、これらは２種以上混合して用いることもできる。なお、より良好な特性の電池とするためには、エチレンカーボネートと鎖状カーボネートの混合溶媒など、高い導電率を得ることができる組み合わせで用いることが望ましい。
【００３３】
また、リチウム二次電池に使用する非水電解質は、１，３−ジオキサンを含有していることが好ましい。これにより、リチウム二次電池の充放電サイクル特性を更に高めることができる。
【００３４】
リチウム二次電池に使用する非水電解質における１，３−ジオキサンの含有量は、その使用による効果をより良好に確保する観点から、０．１質量％以上であることが好ましく、０．５質量％以上であることがより好ましい。ただし、非水電解質中の１，３−ジオキサンの量が多すぎると、電池の負荷特性が低下したり、充放電サイクル特性の向上効果が小さくなったりする虞がある。よって、リチウム二次電池に使用する非水電解質における１，３−ジオキサンの含有量は、５質量％以下であることが好ましく、２質量％以下であることがより好ましい。
【００３５】
また、リチウム二次電池に使用する非水電解質には、充放電サイクル特性の更なる改善や、高温貯蔵性や過充電防止などの安全性を向上させる目的で、無水酸、スルホン酸エステル、１，３−プロパンサルトン、ジフェニルジスルフィド、シクロヘキシルベンゼン、ビフェニル、フルオロベンゼン、ｔ−ブチルベンゼンなどの添加剤（これらの誘導体も含む）を適宜加えることもできる。
【００３６】
更に、リチウム二次電池の非水電解質には、前記の非水電解質（非水電解液）に、ポリマーなどの公知のゲル化剤を添加してゲル化したもの（ゲル状電解質）を用いることもできる。
【００３７】
本発明のリチウム二次電池は、正極、負極、非水電解質およびセパレータを有しており、非水電解質に前記の非水電解質を使用していればよく、その他の構成および構造については特に制限はなく、従来から知られているリチウム二次電池で採用されている各種構成および構造を適用することができる。
【００３８】
リチウム二次電池に係る正極には、例えば、集電体の片面または両面に、正極活物質、バインダおよび導電助剤などを含有する正極合剤層を有する構造のものを使用することができる。
【００３９】
正極活物質には、ＬｉＣｏＯ２などのリチウムコバルト複合酸化物；ＬｉＭｎＯ２、Ｌｉ２ＭｎＯ３などのリチウムマンガン複合酸化物；ＬｉＮｉＯ２などのリチウムニッケル複合酸化物；ＬｉＣｏ１−ｘＮｉＯ２などの層状構造のリチウム含有複合酸化物；ＬｉＭｎ２Ｏ４、Ｌｉ４／３Ｔｉ５／３Ｏ４などのスピネル構造のリチウム含有複合酸化物；ＬｉＦｅＰＯ４などのオリビン構造のリチウム含有複合酸化物；前記の酸化物を基本組成とし各種元素で置換した酸化物；などのリチウム含有複合酸化物のうちの１種または２種以上を使用することができる。
【００４０】
正極合剤層に係るバインダには、例えば、ポリフッ化ビニリデン（ＰＶＤＦ）、ポリテトラフルオロエチレン（ＰＴＦＥ）、スチレンブタジエンゴム（ＳＢＲ）、カルボキシメチルセルロース（ＣＭＣ）などが好適に用いられる。また、正極合剤層に係る導電助剤としては、例えば、天然黒鉛（鱗片状黒鉛など）、人造黒鉛などの黒鉛（黒鉛質炭素材料）；アセチレンブラック、ケッチェンブラック、チャンネルブラック、ファーネスブラック、ランプブラック、サーマルブラックなどのカ−ボンブラック；炭素繊維；などの炭素材料などが挙げられる。
【００４１】
正極は、例えば、正極活物質、バインダおよび導電助剤などを、Ｎ−メチル−２−ピロリドン（ＮＭＰ）などの溶剤に分散させたペースト状やスラリー状の正極合剤含有組成物を調製し（ただし、バインダは溶剤に溶解していてもよい）、これを集電体の片面または両面に塗布し、乾燥した後に、必要に応じてカレンダー処理を施す工程を経て製造される。ただし、正極は、前記の製造方法で製造されたものに限定される訳ではなく、他の方法で製造されたものであってもよい。
【００４２】
また、正極には、必要に応じて、リチウム二次電池内の他の部材と電気的に接続するためのリード体を、常法に従って形成してもよい。
【００４３】
正極合剤層の厚みは、例えば、集電体の片面あたり１０〜１００μｍであることが好ましい。また、正極合剤層の組成としては、例えば、正極活物質の量が６０〜９５質量％であることが好ましく、バインダの量が１〜１５質量％であることが好ましく、導電助剤の量が３〜２０質量％であることが好ましい。
【００４４】
正極の集電体は、従来から知られているリチウム二次電池の正極に使用されているものと同様のものが使用でき、例えば、厚みが１０〜３０μｍのアルミニウム箔が好ましい。
【００４５】
リチウム二次電池に係る負極には、例えば、負極活物質およびバインダ、更には必要に応じて導電助剤を含有する負極合剤からなる負極合剤層を、集電体の片面または両面に有する構造のものが使用できる。
【００４６】
負極活物質としては、例えば、黒鉛、熱分解炭素類、コークス類、ガラス状炭素類、有機高分子化合物の焼成体、メソカーボンマイクロビーズ、炭素繊維、活性炭、リチウムと合金化可能な金属（Ｓｉ、Ｓｎなど）またはその合金、酸化物などが挙げられ、これらのうちの１種または２種以上を用いることができる。
【００４７】
また、負極のバインダおよび導電助剤には、正極に使用し得るものとして先に例示したものと同じものが使用できる。
【００４８】
負極は、例えば、負極活物質およびバインダ、更には必要に応じて使用される導電助剤を、ＮＭＰや水などの溶剤に分散させたペースト状やスラリー状の負極合剤含有組成物を調製し（ただし、バインダは溶剤に溶解していてもよい）、これを集電体の片面または両面に塗布し、乾燥した後に、必要に応じてカレンダー処理を施す工程を経て製造される。ただし、負極は、前記の製造方法で製造されたものに限定される訳ではなく、他の方法で製造されたものであってもよい。
【００４９】
また、負極には、必要に応じて、リチウム二次電池内の他の部材と電気的に接続するためのリード体を、常法に従って形成してもよい。
【００５０】
負極合剤層の厚みは、例えば、集電体の片面あたり１０〜１００μｍであることが好ましい。また、負極合剤層の組成としては、例えば、負極活物質を８０．０〜９９．８質量％とし、バインダを０．１〜１０質量％とすることが好ましい。更に、負極合剤層に導電助剤を含有させる場合には、負極合剤層における導電助剤の量を０．１〜１０質量％とすることが好ましい。
【００５１】
負極の集電体としては、銅製やニッケル製の箔、パンチングメタル、網、エキスパンドメタルなどを用い得るが、通常、銅箔が用いられる。この負極集電体は、高エネルギー密度の電池を得るために負極全体の厚みを薄くする場合、厚みの上限は３０μｍであることが好ましく、機械的強度を確保するために下限は５μｍであることが望ましい。
【００５２】
リチウム二次電池に係るセパレータには、８０℃以上（より好ましくは１００℃以上）１７０℃以下（より好ましくは１５０℃以下）において、その孔が閉塞する性質（すなわちシャットダウン機能）を有していることが好ましく、通常のリチウム二次電池などで使用されているセパレータ、例えば、ポリエチレン（ＰＥ）やポリプロピレン（ＰＰ）などのポリオレフィン製の微多孔膜を用いることができる。セパレータを構成する微多孔膜は、例えば、ＰＥのみを使用したものやＰＰのみを使用したものであってもよく、また、ＰＥ製の微多孔膜とＰＰ製の微多孔膜との積層体であってもよい。
【００５３】
セパレータの厚みは、例えば、１０〜３０μｍであることが好ましい。
【００５４】
前記の正極と前記の負極と前記のセパレータとは、正極と負極との間にセパレータを介在させて重ねた積層電極体や、更にこれを渦巻状に巻回した巻回電極体の形態で本発明のリチウム二次電池に使用することができる。
【００５５】
本発明のリチウム二次電池の形態としては、スチール缶やアルミニウム缶などを外装缶として使用した筒形（角筒形や円筒形など）などが挙げられる。また、金属を蒸着したラミネートフィルムを外装体としたソフトパッケージ電池とすることもできる。
【００５６】
リチウム二次電池は、その用途に応じて、前記のような角筒形の外装缶やラミネートフィルム外装体といった薄型の外装体を使用することがあるが、こうした形態とした場合、内容積が非常に小さく、高容量化を図るために電池内における電極体（正極および負極）の占有体積を大きくすると、非水電解質の含有量が少なくなってしまう。非水電解質は、リチウム二次電池の充放電に伴って分解などして減量するため、非水電解質の含有量が少ない電池では、充放電の繰り返し回数が比較的少ない段階で、非水電解質の量が足りなくなって十分な容量が引き出し得なくなる（すなわち、充放電サイクル劣化が生じてしまう）虞がある。
【００５７】
しかしながら、本発明のリチウム二次電池では、非水電解質における前記の各添加剤の作用によって、充放電に伴う非水電解質の分解、減量を抑制し得るため、前記のような薄型の外装体を用いつつ高容量化を図り、非水電解質の含有量を高め得ない態様としても、良好な充放電サイクル特性を確保できる。
【００５８】
具体的には、本発明のリチウム二次電池は、放電容量当たりの非水電解質の量（以下、単に「放電容量当たりの非水電解質の量」という）を、２．１ｇ／Ａｈ以下と少なくしても、良好な充放電サイクル特性を確保できる。なお、本発明のリチウム二次電池における放電容量当たりの非水電解質の量は、１．８ｇ／Ａｈ以上であることが好ましい。
【００５９】
前記の放電容量当たりの非水電解質の量の算出に用いられる放電容量は、２３℃の環境下で、０．５Ｃの電流値で４．４Ｖまで定電流充電し、引き続いて４．４Ｖで電流値が０．０５Ｃとなるまで定電圧充電を行い、その後に０．２Ｃの定電流で２．７５Ｖで放電して求められる放電容量である。
【００６０】
また、前記の放電容量当たりの非水電解質の量の算出に用いられる非水電解質の量は、下記（１）〜（６）の手順によって求められる値である。
（１）リチウム二次電池の質量を測定する。
（２）質量測定後のリチウム二次電池に穴を開け（外装缶を用いた形態の場合は、外装缶の缶底部に穴を開ける）、遠心分離機を用いて電池内の非水電解質を抽出する。
（３）リチウム二次電池から正極および負極を取り出し、それらを、内部にしみ込んだ非水電解質を抽出するためにジメチルカーボネートに２４時間浸漬する。
（４）前記浸漬後の正極および負極、並びに他の部材（外装体、セパレータ、封口部材など）を乾燥させる。
（５）リチウム二次電池の正極および負極、並びに他の部材（外装体、セパレータ、封口部材など）の質量を測定する。
（６）（１）で求めた質量から（５）で求めた質量を引いて、非水電解質の量を算出する。
【００６１】
本発明のリチウム二次電池は、充放電サイクル特性および放電状態での貯蔵特性に優れ、また、非水電解質量が制限される薄型の形態としても良好な充放電サイクル特性を維持できる。よって、本発明のリチウム二次電池は、薄型の形態が求められ、かつ放電状態で放置される場合が多いデジタルカメラ、携帯ゲーム機などや、頻繁に充放電が繰り返される携帯電話、スマートフォンなどの携帯機器の電源用途をはじめとして、従来から知られているリチウム二次電池が適用されている各種用途と同じ用途に好ましく用いることができる。
【実施例】
【００６２】
以下、実施例に基づいて本発明を詳細に述べる。ただし、下記実施例は、本発明を制限するものではない。
【００６３】
実施例１
＜正極の作製＞
ＬｉＣｏＯ２とＬｉ１．０Ｎｉ０．５Ｃｏ０．２Ｍｎ０．３Ｏ２とを８：２の割合（質量比）で混合した正極活物質１００質量部と、バインダであるＰＶＤＦを１０質量％の濃度で含むＮＭＰ溶液２０質量部と、導電助剤である人造黒鉛１質量部およびケッチェンブラック１質量部とを、二軸混練機を用いて混練し、更にＮＭＰを加えて粘度を調節して、正極合剤含有ペーストを調製した。
【００６４】
前記正極合剤含有ペーストを、厚みが１５μｍのアルミニウム箔（正極集電体）の両面に塗布した後、１２０℃で１２時間の真空乾燥を行って、アルミニウム箔の両面に正極合剤層を形成した。その後、プレス処理を行って、正極合剤層の厚さおよび密度を調節し、アルミニウム箔の露出部にニッケル製のリード体を溶接して、長さ３７５ｍｍ、幅４３ｍｍの帯状の正極を作製した。得られた正極における正極合剤層は、片面あたりの厚みが５５μｍであった。
【００６５】
＜負極の作製＞ 
負極活物質である平均粒子径Ｄ５０％が８μｍであるＳｉＯ表面を炭素材料で被覆した複合体（複合体における炭素材料の量が１０質量％）と、平均粒子径Ｄ５０％が１６μｍである黒鉛とを、ＳｉＯ表面を炭素材料で被覆した複合体の量が３．７５質量％となる量で混合した混合物：９７．５質量部と、バインダであるＳＢＲ：１．５質量部と、増粘剤であるＣＭＣ：１質量部とに、水を加えて混合し、負極合剤含有ペーストを調製した。
【００６６】
前記負極合剤含有ペーストを、厚みが８μｍの銅箔（負極集電体）の両面に塗布した後、１２０℃で１２時間の真空乾燥を行って、銅箔の両面に負極合剤層を形成した。その後、プレス処理を行って、負極合剤層の厚さおよび密度を調節し、銅箔の露出部にニッケル製のリード体を溶接して、長さ３８０ｍｍ、幅４４ｍｍの帯状の負極を作製した。得られた負極における負極合剤層は、片面あたりの厚みが６５μｍであった。
【００６７】
＜非水電解質の調製＞ 
ＥＣとＤＥＣとの体積比３：７の混合溶媒に、ＬｉＰＦ６を１．１ｍｏｌ／Ｌの濃度で溶解させ、アジポニトリルを０．５質量％となる量で、ＬｉＢＯＢを０．２５質量％となる量で、ＰＤＥＡを２．０質量％となる量で、ＦＥＣを１．５質量％となる量で、ＶＣを３．０質量％となる量で、および１，３−ジオキサンを１．５質量％となる量で、それぞれ添加して非水電解質（非水電解液）を調製した。
【００６８】
＜電池の組み立て＞
前記帯状の正極を、厚みが１６μｍの微孔性ポリエチレンセパレータ（空孔率：４１％）を介して前記帯状の負極に重ね、渦巻状に巻回した後、扁平状になるように加圧して扁平状巻回構造の巻回電極体とし、この電極巻回体をポリプロピレン製の絶縁テープで固定した。次に、外寸が厚さ４．０ｍｍ、幅３４ｍｍ、高さ５０ｍｍのアルミニウム合金製の角形の電池ケースに前記巻回電極体を挿入し、リード体の溶接を行うとともに、アルミニウム合金製の蓋板を電池ケースの開口端部に溶接した。その後、蓋板に設けた注入口から前記非水電解質を注入し、１時間静置した後注入口を封止して、図１に示す構造で、図２に示す外観のリチウム二次電池を得た。
【００６９】
ここで図１および図２に示す電池について説明すると、図１はその部分断面図であって、正極１と負極２はセパレータ３を介して渦巻状に巻回した後、扁平状になるように加圧して扁平状の巻回電極体６として、角形（角筒形）の電池ケース４に非水電解質と共に収容されている。ただし、図１では、煩雑化を避けるため、正極１や負極２の作製にあたって使用した集電体としての金属箔や非水電解質などは図示していない。
【００７０】
電池ケース４はアルミニウム合金製で電池の外装体を構成するものであり、この電池ケース４は正極端子を兼ねている。そして、電池ケース４の底部にはＰＥシートからなる絶縁体５が配置され、正極１、負極２およびセパレータ３からなる扁平状巻回電極体６からは、正極１および負極２のそれぞれ一端に接続された正極リード体７と負極リード体８が引き出されている。また、電池ケース４の開口部を封口するアルミニウム合金製の封口用蓋板９にはポリプロピレン製の絶縁パッキング１０を介してステンレス鋼製の端子１１が取り付けられ、この端子１１には絶縁体１２を介してステンレス鋼製のリード板１３が取り付けられている。
【００７１】
そして、この蓋板９は電池ケース４の開口部に挿入され、両者の接合部を溶接することによって、電池ケース４の開口部が封口され、電池内部が密閉されている。また、図１の電池では、蓋板９に非水電解質注入口１４が設けられており、この非水電解質注入口１４には、封止部材が挿入された状態で、例えばレーザー溶接などにより溶接封止されて、電池の密閉性が確保されている。更に、蓋板９には、電池の温度が上昇した際に内部のガスを外部に排出する機構として、開裂ベント１５が設けられている。
【００７２】
この実施例１の電池では、正極リード体７を蓋板９に直接溶接することによって外装缶５と蓋板９とが正極端子として機能し、負極リード体８をリード板１３に溶接し、そのリード板１３を介して負極リード体８と端子１１とを導通させることによって端子１１が負極端子として機能するようになっているが、電池ケース４の材質などによっては、その正負が逆になる場合もある。
【００７３】
図２は前記図１に示す電池の外観を模式的に示す斜視図であり、この図２は前記電池が角形電池であることを示すことを目的として図示されたものであって、この図１では電池を概略的に示しており、電池の構成部材のうち特定のものしか図示していない。また、図１においても、電極体の内周側の部分は断面にしていない。
【００７４】
実施例２〜７
アジポニトリル、ＬｉＢＯＢ、ＰＤＥＡ、ＦＥＣおよびＶＣの添加量を表１に示す量に変更した以外は実施例１と同様にして非水電解質を調製し、これらの非水電解質を用いた以外は実施例１と同様にしてリチウム二次電池を作製した。
【００７５】
実施例８
アジポニトリルに代えてスクシノニトリルを使用した以外は実施例２と同様にして非水電解質を調製し、この非水電解質を用いた以外は実施例１と同様にしてリチウム二次電池を作製した。
【００７６】
実施例９
ＦＥＣおよびＶＣを添加せずにＶＥＣを４．５質量％となる量で添加した以外は実施例２と同様にして非水電解質を調製し、この非水電解質を用いた以外は実施例１と同様にしてリチウム二次電池を作製した。
【００７７】
実施例１０
１，３−ジオキサンを添加しなかった以外は実施例２と同様にして非水電解質を調製し、この非水電解質を用いた以外は実施例１と同様にしてリチウム二次電池を作製した。
【００７８】
実施例１１
ＰＤＥＡを添加しなかった以外は実施例２と同様にして非水電解質を調製し、これらの非水電解質を用いた以外は実施例１と同様にしてリチウム二次電池を作製した。
【００７９】
実施例１２
ＦＥＣおよびＶＣを添加しなかった以外は実施例２と同様にして非水電解質を調製し、これらの非水電解質を用いた以外は実施例１と同様にしてリチウム二次電池を作製した。
【００８０】
比較例１
アジポニトリルおよびＬｉＢＯＢを添加しなかった以外は実施例１と同様にして非水電解質を調製し、この非水電解質を用いた以外は実施例１と同様にしてリチウム二次電池を作製した。
【００８１】
比較例２
ＬｉＢＯＢを添加しなかった以外は実施例１と同様にして非水電解質を調製し、この非水電解質を用いた以外は実施例１と同様にしてリチウム二次電池を作製した。
【００８２】
比較例３
アジポニトリルを添加しなかった以外は実施例１と同様にして非水電解質を調製し、この非水電解質を用いた以外は実施例１と同様にしてリチウム二次電池を作製した。
【００８３】
比較例４
ＰＥＡ、ＦＥＣおよびＶＣを添加しなかった以外は実施例２と同様にして非水電解質を調製し、この非水電解質を用いた以外は実施例１と同様にしてリチウム二次電池を作製した。
【００８４】
比較例５〜９
アジポニトリル、ＬｉＢＯＢ、ＰＤＥＡ、ＦＥＣおよびＶＣの添加量を表２に示す量に変更した以外は実施例１と同様にして非水電解質を調製し、これらの非水電解質を用いた以外は実施例１と同様にしてリチウム二次電池を作製した。
【００８５】
実施例および比較例のリチウム二次電池について、以下の各評価を行った。
【００８６】
＜充放電サイクル特性評価＞
実施例および比較例のリチウム二次電池について、まず、２３℃の環境下で、２３℃の環境下で、０．５Ｃの電流値で４．４Ｖまで定電流充電し、引き続いて４．４Ｖの定電圧で電流値が０．０５Ｃとなるまで充電し、その後に０．２Ｃの定電流で２．７５Ｖまで放電を行って、初回放電容量を求めた。また、各電池について、２３℃で、１Ｃの電流値で４．４Ｖまで定電流充電し、引き続いて４．４Ｖの定電圧で電流値が０．０５Ｃになるまで充電した後に、１Ｃの電流値で２．７５Ｖまで放電する一連の操作を１サイクルとして、これを多数繰り返した。そして、４５０サイクル目の放電容量を初回放電容量で除した値を百分率で表して、容量維持率を算出した。
【００８７】
また、実施例および比較例の各リチウム二次電池について、環境温度を４５℃に変更した以外は前記と同様にして、初回放電容量および５００サイクル目の容量維持率を求めた。
【００８８】
＜放電状態での高温貯蔵特性評価＞
実施例および比較例の各リチウム二次電池について、０．１Ｃの定電流で３．０Ｖになるまで放電を行い、その後に開路電圧（ＯＣＶ）測定および厚み測定を行った。その後、各電池を６０℃に保った恒温槽内に入れ、３０日間貯蔵した。その後各電池を恒温槽から取り出し、２時間経過後にＯＣＶ測定および厚み測定を行った。
【００８９】
そして、ＯＣＶについては、貯蔵前の値から貯蔵後の値を引いて、ＯＣＶの変化量（ΔＶ）を算出した。
【００９０】
また、電池の厚みについては、以下の式を用いて厚みの変化率（％）を算出した。
厚みの変化量（％）  
＝  １００  ×  貯蔵後の厚み  ÷  貯蔵前の厚み
【００９１】
実施例および比較例のリチウム二次電池に係る非水電解質の添加剤の含有量を表１および表２に示し、前記の各評価結果を表３および表４に示す。
【００９２】
【表１】
2015103408.tif 000002
【００９３】
【表２】
2015103408.tif 000003
【００９４】
【表３】
2015103408.tif 000004
【００９５】
【表４】
2015103408.tif 000005
【００９６】
表１〜表４に示す通り、適正量のニトリル化合物と、適正量のＬｉＢＯＢと、適正量の負極での還元電位が金属Ｌｉ電位に対して１．３Ｖ以下の化合物とを含有する非水電解質を用いた実施例１〜１１のリチウム二次電池は、充放電サイクル特性評価時の容量維持率が、２３℃、４５℃のいずれにおいても高く、良好な充放電サイクル特性を有していた。また、実施例１、２のリチウム二次電池は、放電状態での高温貯蔵後において、ＯＣＶの低下および厚みの変化（膨れの発生）が抑制されており、放電状態での高温貯蔵特性が良好であった。
【００９７】
これに対し、ニトリル化合物およびＬｉＢＯＢを含有していない非水電解質を用いた比較例１の電池は、２３℃および４５℃での充放電サイクル特性が劣っており、放電状態での高温貯蔵後におけるＯＣＶの低下量が実施例の電池よりも大きかった。また、ＬｉＢＯＢを含有していない非水電解質を用いた比較例２の電池、およびＬｉＢＯＢの含有量が少ない非水電解質を用いた比較例７の電池は、放電状態での高温貯蔵後におけるＯＣＶの低下量が実施例の電池よりも大きかった。更に、ニトリル化合物を含有していない非水電解質を用いた比較例３の電池、およびニトリル化合物の含有量が少ない非水電解質を用いた比較例５の電池は、放電状態での高温貯蔵後における厚みの変化率が実施例の電池よりも大きかった。
【００９８】
また、負極での還元電位が金属Ｌｉ電位に対して１．３Ｖ以下の化合物を含有していない非水電解質を用いた比較例４の電池、および当該化合物の含有量が多い非水電解質を用いた比較例９の電池は、２３℃および４５℃での充放電サイクル特性が劣っており、放電状態での高温貯蔵後における厚みの変化率が実施例の電池よりも大きかった。更に、アジポニトリルの含有量が多い非水電解質を用いた比較例６の電池は、２３℃および４５℃での充放電サイクル特性が劣っており、放電状態での高温貯蔵後におけるＯＣＶの低下量が実施例の電池よりも大きかった。また、ＬＩＢＯＢの含有量が多い非水電解質を用いた比較例８の電池は、放電状態での高温貯蔵後における厚みの変化率が実施例の電池よりも大きかった。
【符号の説明】
【００９９】
１    正極
２    負極
３    セパレータ
【図１】
2015103408.tif 000006
【図２】
2015103408.tif 000007